СПОСОБ ПОЛУЧЕНИЯ ТЕРМООБРАБОТАННОГО ИЗДЕЛИЯ С ПОКРЫТИЕМ, ИСПОЛЬЗУЯ АЛМАЗОПОДОБНОЕ УГЛЕРОДНОЕ (DLC) ПОКРЫТИЕ И ЗАЩИТНУЮ ПЛЕНКУ, С СОДЕРЖАНИЕМ КИСЛОРОДА В ЗАЩИТНОЙ ПЛЕНКЕ, ОПРЕДЕЛЯЕМЫМ НА ОСНОВАНИИ ХАРАКТЕРИСТИК ИЗГИБА ИЗДЕЛИЯ С ПОКРЫТИЕМ

1. Способ получения термообработанного изделия с покрытием, в котором
формируют стеклянное основание;
формируют по меньшей мере один слой, содержащий алмазоподобный углерод (DLC), на стеклянном основании;
наносят защитную пленку на стеклянном основании поверх по меньшей мере DLC-содержащего слоя, тем самым формируя покрытую поверхность стеклянного основания;
определяют, должна ли покрытая поверхность стеклянного основания гнуться выпуклым образом, гнуться вогнутым образом или оставаться плоской во время термообработки;
причем защитная пленка формируется на стеклянном основании поверх по меньшей мере слоя, содержащего DLC, так, чтобы содержание кислорода в по меньшей мере части защитной пленки после осаждения определялось на основании того, должна или нет покрытая поверхность стеклянного основания гнуться выпуклым образом, гнуться вогнутым образом или оставаться плоской во время термообработки; и
осуществляют термообработку стеклянного основания со слоем, содержащим DLC, и защитной пленкой на нем так, чтобы во время термообработки защитная пленка предотвращала существенное выгорание и/или деструкцию слоя, содержащего DLC, причем термообработка включает нагрев стеклянного основания до температуры, достаточной для термического отпуска и/или горячей гибки.
2. Способ по п.1, в котором также осуществляют гибку стеклянного основания с DLC-содержащим слоем и защитной пленкой на нем во время указанной термообработки.
3. Способ по п.2, в котором также образуют кислородонепроницаемый слой защитной пленки так, чтобы иметь относительно низкое содержание кислорода, когда покрытая поверхность стеклянного основания должна гнуться выпуклым образом, и иметь относительно высокое содержание кислорода, когда покрытая поверхность стеклянного основания должна гнуться вогнутым образом.
4. Способ по п.3, в котором защитная пленка дополнительно содержит разделительный слой, расположенный между слоем, содержащим DLC, и кислородонепроницаемым слоем.
x
y
5. Способ по п.1, в котором защитная пленка содержит по меньшей мере один слой, содержащий SnO (x составляет примерно от 0,75 до 1,5), который во время термообработки превращается в слой, содержащий SnO (y составляет примерно от 1,6 до 2,2), причем y больше x.
6. Способ по п.1, в котором также воздействуют на защитную пленку разделяющей жидкости и удаляют по меньшей мере часть защитной пленки после указанной термообработки.
x
7. Способ по п.1, в котором защитная пленка содержит слой, содержащий SnO, включающий примерно 0-10% Sb.
8. Способ по п.1, в котором также осуществляют закалку стеклянного основания с DLC-содержащим слоем и защитной пленкой на нем после указанной термообработки, причем указанная закалка включает применение по меньшей мере холодного воздуха и/или холодной жидкости для закаливания стеклянного основания.
x
x
x
9. Способ по п.1, в котором защитная пленка содержит слой, содержащий SnO, при этом способ включает также по меньшей мере до термообработки получение разделительного слоя между слоем, содержащим DLC, и слоем, содержащим SnO, причем разделительный слой и слой, содержащий SnO, выполнены из разных материалов и/или имеют разную стехиометрию относительно друг друга.
10. Способ по п.9, в котором разделительный слой содержит оксид цинка.
t
11. Способ по п.10, в котором разделительный слой содержит ZnO, где t составляет примерно от 0 до 0,9.
12. Способ по п.11, в котором t составляет примерно от 0,1 до 0,8.
13. Способ по п.9, в котором разделительный слой содержит оксид одного или более из бора, борида титана, магния и/или цинка.
14. Способ по п.1, в котором DLC-содержащий слой образован посредством ионных пучков.
15. Способ по п.1, в котором также образуют барьерный слой, содержащий оксид кремния и/или нитрид кремния, на стеклянном основании, так чтобы он находился между по меньшей мере стеклянным основанием и слоем, содержащим DLC.
3
2
16. Способ по п.1, в котором DLC-содержащий слой содержит аморфный DLC и имеет больше sp углерод-углеродных связей, чем sp углерод-углеродных связей.
17. Способ по п.1, в котором DLC-содержащий слой является гидрированным.
18. Способ по п.1, в котором изделие с покрытием, по существу, прозрачное и используется как дверь для душа и/или окно.
19. Способ по п.1, в котором также удаляют защитную пленку после указанной термообработки, чтобы после указанного этапа удаления по меньшей мере часть слоя, содержащего DLC, стала открытой, оказываясь самым крайним слоем изделия с покрытием.
20. Способ получения термообработанного изделия с покрытием, в котором
формируют стеклянное основание;
формируют по меньшей мере один устойчивый к царапанью слой на стеклянном основании;
образуют защитную пленку на стеклянном основании поверх по меньшей мере устойчивого к царапанью слоя, тем самым формируя покрытую поверхность стеклянного основания;
определяют, должна ли покрытая поверхность стеклянного основания гнуться выпуклым образом, гнуться вогнутым образом или оставаться плоской во время термообработки;
причем защитная пленка формируется на стеклянном основании поверх по меньшей мере устойчивого к царапанью слоя таким образом, чтобы содержание кислорода в по меньшей мере части защитной пленки после осаждения определялось на основании того, должна или нет покрытая поверхность стеклянного основания гнуться выпуклым образом, гнуться вогнутым образом или оставаться плоской во время термообработки; и
осуществляют термообработку стеклянного основания с устойчивым к царапанью слоем и защитной пленкой на нем таким образом, чтобы во время термообработки защитная пленка предотвращала существенное выгорание и/или деструкцию устойчивого к царапанью слоя, причем термообработка включает нагрев стеклянного основания до температур, достаточных для термического отпуска и/или горячей гибки.
21. Способ по п.20, в котором устойчивый к царапанью слой содержит углерод.
22. Способ по п.20, в котором также осуществляют гибку стеклянного основания с устойчивым к царапанью слоем и защитной пленкой на нем во время указанной термообработки.
23. Способ по п.22, в котором также формируют кислородонепроницаемый слой защитной пленки так, чтобы иметь относительно низкое содержание кислорода, когда покрытая поверхность стеклянного основания должна гнуться выпуклым образом, и иметь относительно высокое содержание кислорода, когда покрытая поверхность стеклянного основания должна гнуться вогнутым образом.
24. Способ по п.23, в котором защитная пленка также содержит разделительный слой, находящийся между устойчивым к царапанью слоем и кислородонепроницаемым слоем.
x
y
25. Способ по п.20, в котором защитная пленка содержит по меньшей мере один слой, содержащий SnO (x составляет примерно от 0,75 до 1,5), который при термообработке превращается в слой, содержащий SnO (y составляет примерно от 1,6 до 2,2), причем y больше x.
26. Способ по п.20, в котором также воздействуют на защитную пленку разделяющей жидкости и удаляют по меньшей мере часть защитной пленки после указанной термообработки.
x
27. Способ по п.20, в котором защитная пленка содержит слой, включающий SnO, который содержит примерно 0-10% Sb.
x
y
28. Способ по п.20, в котором защитная пленка содержит по меньшей мере один слой, содержащий MO (x составляет примерно от 0,75 до 1,5), который во время термообработки превращается в слой, содержащий MO (y составляет примерно от 1,6 до 2,2), причем y больше x, и M означает металл(ы).
29. Способ по п.28, в котором M означает Sn.